Способ изготовления керамических форм для литья по выплавляемым моделям
METHOD OF MAKING CERAMIC MOLDS FOR CASTING ON MOLTEN PATTERNS

Изобретение относится к литейному производству, а именно к изготовлению керамических форм, предназначенных для литья изделий с равноосной структурой, применяемых преимущественно в качестве лопаток газотурбинных двигателей.
Из предыдущего уровня техники известны технологии изготовления литейных форм по выплавляемым моделям, для осуществления которых используются суспензии, включающие кремнийсодержащее связующее и огнеупорный наполнитель.
Известен способ изготовления литейных форм по выплавляемым моделям, для осуществления которого используется керамическая суспензия, содержащая гидролизованный этилсиликат в качестве связующего и огнеупорный наполнитель на основе оксида алюминия при следующем соотношении, мас. %:
гидролизованный этилсиликат
20-40
огнеупорный наполнитель на основе
оксида алюминия
остальное,
2
3
2
3
2
3
при этом в качестве последнего используют литой оксидный материал, полученный в режиме плавления состава AlO-CrO при содержании в нем CrO в количестве 6-50 мас. %, либо его смесь, по крайней мере, с одним из соединений из ряда: электрокорунд, диоксид циркония, оксид иттрия (Патент РФ №2245212, опубликован 27.01.2005 г.).
Керамические формы получают следующим образом. В смеситель вводят связующее и наполнитель, перемешивают до получения гомогенной массы, доводят до нужной вязкости и затем на модельном блоке формируют покрытие методом послойного нанесения с последующей обсыпкой наполнителем и сушкой каждого слоя при комнатной температуре в сушильном шкафу при атмосферном давлении или при температуре 100-150°С в течение 20-30 мин. Модельную массу удаляют из полученной керамической формы в горячей воде (96-98°С) или в пароавтоклаве (140-150°С). Затем сырые формы прокаливают при температуре 1300-1500°С. Вязкость суспензии, температуру и время сушки, количество слоев и температуру прокалки формы выбирают в зависимости от размера блоков. Всего наносят от 5 до 16 слоев. После удаления моделей блоки прокаливают.
Использование известного состава суспензии обеспечивает повышение качества керамических форм за счет повышения прочности на изгиб, чистоты поверхности отливок за счет уменьшения зерна в отливках до 0,1-0,5 мм, снижения зоны взаимодействия с расплавом до 0,01-0,05 мм, повышения коэффициента теплопроводности до 30-55 Вт/мК.
Недостатком известного технического решения является, во-первых, ограниченное время живучести керамической суспензии, что повышает себестоимость керамических форм за счет значительных безвозвратных потерь материалов. Наряду с этим возникают технологические трудности при использовании такой суспензии в автоматизированном процессе изготовления форм. Во-вторых, процесс приготовления, использования и хранения суспензии характеризуется экологической вредностью и пожароопасностью из-за использования легкоиспаряющихся органических жидкостей и аммиака. В-третьих, использование суспензии заявленного состава приводит к повышению коэффициента теплопроводности материала керамических форм и тем самым исключает возможность отливки тонкостенных длинномерных заготовок лопаток. В-четвертых, прокалку керамических форм осуществляют при температурах 1300-1500°С, что превышает общепринятые температуры прокалки на 200-400°С. (дополнительные затраты энергии).
Известен способ изготовления керамических форм для осуществления которого используются две керамические суспензии. Для формирования первого или двух первых слоев оболочки используют суспензию, включающую кремнезоль кислый и плавленый кварц при следующем соотношении компонентов, об. %:
Кремнезоль кислый
34-41
Плавленый кварц
59-64,
а для формирования последующих слоев оболочки используют суспензию, содержащую кремнезоль основной и плавленый кварц при следующем соотношении компонентов, об. %:
Кремнезоль основной
36-34
Плавленый кварц
56-64
При изготовлении суспензии для первого или двух первых слоев оболочки вначале в бак-смеситель вливают кремнезоль кислый «Армосил К» (ТУ 2145-008-61801487-2010), затем при включенной мешалке порциями вводят наполнитель плавленый кварц «Экосил-мелур-1». После перемешивания замеряют вязкость суспензии вискозиметром ВЗ-4. На первые слои вязкость составляет 25…65 секунд.
При изготовлении суспензии, используемой для формирования последующих слоев в бак-смеситель вливают кремнезоль основной «Армосил А» (ТУ 2145-005-95412478-2006), затем при включенной мешалке порциями вводят наполнитель - плавленый кварц «Экосил-мелур-1» (ТУ 5931-002-71435339-2004) После перемешивания замеряют вязкость суспензии вискозиметром ВЗ-4. На последующие слои вязкость составляет 20…80 секунд.
Покрытие наносят окунанием модельного блока в керамическую суспензию с последующей обсыпкой его зернистым материалом. В качестве обсыпочного материала применяют плавленый кварц: для первого слоя - плавленый кварц «Экосил-мелур-2» зернистостью 0,063-0,125 мм, для второго слоя - плавленый кварц «Экосил-мелур-3» зернистостью 0,125-0,315 мм, для третьего и последующих слоев -«Экосил-мелур-5» зернистостью 0,4-0,63 мм. Обсыпка проводится в пескосыпах с псевдокипящим слоем. Каждый слой подвергают отверждению - сушке в потоке воздуха с относительной влажностью 40-50% при температуре 20-30°С. После окончательного формирования керамической оболочки на модельном блоке проводят удаление модельной массы в горячей воде. (Патент РФ №2532583, опубликован 10.11.2014 г.)
Недостатком указанного технического решения является то, что литейная керамическая форма практически полностью состоит из плавленого кварца и имеет значительно более низкий температурный коэффициент линейного расширения по сравнению с температурным коэффициентом линейного расширения сплава, что может приводить к образованию трещин в заготовках длинномерных бандажированных лопаток ГТД при их охлаждении.
Наиболее близким по технической сути к заявляемому изобретению является способ изготовления керамических форм описанный в изобретении по патенту РФ №2151017, опубликован 20.06.2000 г. Согласно которому литейные керамические формы изготавливают следующим образом. Готовилась суспензия, включающая гидролизованный этилсиликат, модификатор на основе кобальтсодержащего вещества (алюминат кобальта) и огнеупорный наполнитель на основе оксида алюминия (электрокорунд или дистенсиллиманит) в следующем соотношении, мас. %:
Гидролизованный этилсиликат -
20 - 40
Модификатор на основе кобальтсодержащего вещества -
5 - 12
Огнеупорный наполнитель
на основе оксида алюминия -
Остальное.
3
После перемешивания в смесителе в течение 1 часа расчетного количества гидролизованного этилсиликата и наполнителя в приготовленную суспензию вводилось расчетное количество модификатора, суспензия дополнительно перемешивалась в течение 20 минут. Проводился замер вязкости суспензии вискозиметром В34 по истечении 100 см, вязкость суспензии с наполнителем - электрокорундом была 50-55 сек, с наполнителем дистенсиллиманитом 55-60 сек.
Изготовление литейных керамических форм производилось нанесением суспензии на блоки моделей, материал обсыпки блоков - электрокорунд. Всего наносилось 9 слоев. После удаления моделей литейные керамические формы прокаливались.
7
2
Использование литейных керамических форм, изготовленных по описанному способу, позволяет измельчать и регламентировать макроструктуру металла отливок в пределах 1-3 мм по диаметру зерен, что обеспечивает повышение предела выносливости жаропрочных литейных сплавов и повышать их качество, в частности, предел усталости 20°С на базе 2×10 циклов составляет 22-24 кг/мм.
Указанный состав суспензии обладает рядом недостатков. Во-первых, ограниченным временем живучести керамической суспензии, что повышает себестоимость керамических форм за счет значительных безвозвратных потерь материалов. Наряду с этим возникают технологические трудности при использовании такой суспензии в автоматизированном процессе изготовления форм. Во-вторых, процесс приготовления, использования и хранения суспензии характеризуется экологической вредностью и пожароопасностью из-за использования легкоиспаряющихся органических жидкостей и аммиака. В-третьих, при получении длинномерных, тонкостенных заготовок пустотелых лопаток ГТД в литейных керамических формах, изготовленных с использованием известной суспензии, возможен брак по не проливам тонких стенок и образование трещин в заготовках длинномерных пустотелых лопаток с бандажными полками из-за пониженной теплопроводности и повышенной жесткости материала керамической формы.
Технический результат предлагаемого изобретения увеличение живучести суспензии, снижение теплопроводности формы, увеличение ее податливости, повышение выхода годного равноосного литья длинномерных тонкостенных заготовок пустотелых лопаток ГТД с бандажными полками, снижение себестоимости форм, а также повышение экологической безопасности при работе с суспензией.
Технический результат достигается следующим образом: предлагается состав суспензии для изготовления литейных керамических форм для получения отливок из жаропрочных сплавов на основе никеля, включающий формирование на модельном блоке керамического покрытия с использованием связующего на основе кремнийсодержащего вещества, модификатора на основе кобальтсодержащего вещества и огнеупорного наполнителя на основе оксида алюминия и обсыпки блоков - электрокорундом, отличающийся тем, что в качестве кремнийсодержащего связующего используют кремнезольное связующее на водной основе, а для формирования наружных слоев, начиная, по крайней мере, со второго слоя, используют суспензию следующего состава, мас. %:
Электрокорунд
37-50
Кварц пылевидный
20-25
Кварц плавленый
3-5
Кремнезольное связующее
20-40
на водной основе
Заявляемый состав для изготовления литейных керамических форм позволяет исключить использование легкоиспаряющихся органических жидкостей и аммиака, что повышает экологическую и пожарную безопасность при работе с суспензией, а также увеличивает время живучести суспензии.
-2
-6
Указанное соотношение компонентов в суспензии для формирования наружных слоев позволяет добиться наилучшей структуры литейной керамической формы за счет формирования микротрещин на границах электрокорундовых зерен, входящих в состав суспензии и частиц кристаллического и плавленого кварца, а также на границах электрокорундовых зерен обсыпки и частиц кристаллического и плавленого кварца суспензии в процессе ее прокалки и заливки сплавом. Формирование микротрещин обусловлено разницей в температурных коэффициентах термического расширения электрокорунда и кварца, как кристаллического, так и плавленого. Известно влияние микротрещин на теплопроводность керамического материала (Е.Я. Литовский, Н.А. Пучкелевич, Теплофизические свойства огнеупоров. Справочник. М.: Металлургия, 1982. 152 с.). Микротрещины выступают тепловым сопротивлением на пути теплового потока и существенно влияют на эффективную теплопроводность. Так, контактное тепловое сопротивление, в случае изменения относительной толщины микротрещин от 10 до 10, изменяется на порядок. Снижение теплопроводности материала литейной керамической формы изготовленной по предлагаемому способу, по сравнению с материалом литейной керамической формы по прототипу, обеспечивает пролив стенок длинномерных заготовок пустотелых лопаток ГТД, т.к. в этом случае расплавленный жаропрочный сплав при течении по литниковой системе и заполнении рабочей полости охлаждается менее интенсивно и дольше сохраняет жидкотекучесть.
Наличие микротрещин в материале наружных слоев литейной керамической формы снижает в целом ее жесткость, что приводит к компенсации термических напряжений при остывании заготовки лопатки, в особенности с бандажной полкой и практически исключает возникновение трещин в заготовке лопатки, тем самым повышая качество литья.
Предлагаемый состав суспензии.
При изготовлении суспензии для первого или двух первых слоев литейной керамической формы вначале в бак-смеситель вливают кремнезольное водное связующее марки «Keycote», затем при включенной мешалке порциями вводят наполнитель при следующем соотношении компонентов, мас. %:
Электрокорунд по фракциям
F1200 -
17
F320 -
28
F240 -
25
Модификатор алюминат кобальта -
10
Кремнезольное водное связующее
марки «Keycote» -
20
После перемешивания замеряют вязкость суспензии вискозиметром ВЗ-4. Для нанесения на первые слои берут суспензию вязкостью 75…80 секунд.
При изготовлении суспензии, используемой для формирования наружных слоев литейной керамической формы, в бак-смеситель вливают кремнезольное водное связующее Matrixsol™ 30 кремнезоль, затем при включенной мешалке порциями вводят наполнитель при следующем соотношении компонентов, мас. %:
Электрокорунд по фракциям
F1200 -
9
F320 -
15
F240 -
13
Кварц пылевидный -
25
марки
Кварц плавленый -
3
Кремнезольное связующее -
35
на водной основе
После перемешивания замеряют вязкость суспензии вискозиметром В3-4. На наружные слои вязкость суспензии составляет 55…60 секунд. Корректировку вязкости проводят добавлением в бак с суспензией только дистиллированной воды на компенсацию испарения.
Покрытие наносят окунанием модельного блока с керамическими стержнями в керамическую суспензию с последующей обсыпкой его зернистым материалом. Обсыпку выполняют в следующей последовательности: для первого слоя - электрокорунд F80, для второго слоя - электрокорунд F40, для третьего и последующих слоев - электрокорунд F30. Обсыпку проводят в пескосыпах с псевдокипящим слоем.
Время сушки модельного блока после нанесения 1-го слоя составляет 4÷6 ч, время сушки модельного блока после нанесения 2-го слоя - 5÷6 ч. Время сушки наружных слоев керамического покрытия 4-8 часов.
После окончательного формирования литейной керамической формы на модельном блоке проводят удаление модельной массы в бойлерклаве при вертикальном расположении литейных керамических форм чашей вниз.
Прокаливание литейных керамических форм проводят в камерной электрической печи при температуре 1000°С.
Литейные керамические формы заливают сплавом ЖС-6У на установке типа УППФ при температуре расплава 1550°С. Получают длинномерные заготовки пустотелых лопаток ГТД с бандажными полками с толщиной стенок до 0,7 мм с регламентированной равноосной макроструктурой.
Керамическая форма, в наружных слоях которой сформирована микротрещиноватая структура за счет использования суспензии, включающей электрокорунд, кварц кристаллический, кварц плавленый и кремнезольное водное связующее в заявленном соотношении компонентов, позволила получить длинномерные тонкостенные заготовки пустотелых лопаток ГТД с бандажными полками из жаропрочного сплава на никелевой основе методом равноосного литья с пониженным, по сравнению с прототипом, браком по трещинам и не проливам. Использование в качестве кремнийсодержащего связующего кремнезольного связующего на водной основе позволило увеличить время живучести суспензии, снизить себестоимость литейной керамической формы, а также повысить экологическую безопасность при работе с суспензией. Показатели суспензии приведены в Таблице.